ПАСТА ДЛЯ ПОЛОЖИТЕЛЬНОГО ЭЛЕКТРОДА СВИНЦОВОГО АККУМУЛЯТОРА
PASTE FOR POSITIVE ELECTRODE OF LEAD BATTERY

Изобретение относится к электротехнической промышленности и может быть использовано при изготовлении свинцовых аккумуляторов.
Известна паста для положительного электрода свинцового аккумулятора, содержащая оксиды свинца, сульфат свинца и металлический свинец (Дасоян М.А. и др. Производство электрических аккумуляторов. М.: Высшая школа, 1977, с.214). Недостатком известной пасты является ее непрочность, в результате чего в процессе службы аккумулятора имеет место оплывание активной массы положительного электрода и, как следствие, малый срок службы и нестабильные электрические характеристики аккумулятора.
В качестве прототипа выбрана паста для положительного электрода свинцового аккумулятора (А.с. №386460, кл. Н01 35/02, 39/00, 1971), в которую с целью ее упрочнения вводят водную суспензию фторопласта. Недостатком известной пасты является ее нетехнологичность, связанная с трудностью равномерного распределения частиц фторопласта по объему пасты, что создает неоднородность ее намазочных характеристик по объему электрода, следствием чего является выпадение пасты в одних местах электрода и ее чрезмерная плотность в других.
Заявленное изобретение направлено на решение задачи увеличения срока службы и повышения электрических характеристик свинцового аккумулятора за счет упрочнения пасты положительного электрода и увеличения коэффициента ее использования, а также повышения пластичности пасты и, соответственно, ее технологичности. Поставленная задача достигается тем, что добавка, вводимая в пасту, представляет собой водную суспензию, состоящую из фторопласта, наномодификатора фуллероидного типа и неионогенного поверхностно-активного вещества, представляющего собой продукт взаимодействия смеси моно- и диалкилфенолов с окисью этилена; при этом соотношение количества наномодификатора фуллероидного типа и фторопласта составляет 0.01÷0.3.
Сопоставительный анализ с известными пастами для положительного электрода свинцового аккумулятора показывает, что предлагаемое решение является новым.
Сущность изобретения состоит в следующем. Добавка, вводимая в пасту, представляет собой водную суспензию, состоящую из фторопласта, наномодификатора фуллероидного типа и неионогенного поверхностно-активного вещества. Фторопласт обеспечивает прочность пасты. Наномодификатор фуллероидного типа способствует созданию призматической структуры пасты, что формирует объемный каркас, обеспечивающий повышенную прочность пасты, увеличение коэффициента ее использования, а следовательно, повышение электрических характеристик аккумулятора. Неионогенное поверхностно-активное вещество представляет собой продукт взаимодействия смеси моно- и диалкилфенолов с окисью этилена, служит для удержания твердых компонентов суспензии во взвешенном состоянии и обеспечивает тем самым равномерность распределения суспензии. При этом соотношение количества наномодификатора фуллероидного типа и фторопласта составляет 0.01÷0.3. Заявляемая паста имеет повышенную пластичность, что облегчает процесс пастирования электродных пластин, и, следовательно, обеспечивает технологичность. Увеличение срока службы аккумулятора с заявляемой пастой составляет 1.5-1.7 раза.
По аналогии с прототипом был изготовлен макет аккумулятора, а также макет аккумулятора с заявляемой пастой для положительного электрода. Как показали экспериментальные данные (см. таблицу), предлагаемая паста обеспечивает более длительный срок службы и повышенные электрические характеристики по сравнению с прототипом за счет добавки, которая упрочняет пасту положительного электрода, увеличивает коэффициент ее использования.
Таблица
Срок службы при 100%-ной глубине разряда, циклы.
Электрические характеристики, Ач/кг
1.
Макет аккумулятора с заявляемой пастой для положительного электрода
290
117.4
2.
Прототип (Авторское свидетельство №386460)
186
98.5